(57)【要約】【課題】  本発明は、表面に微細な凹凸塗膜を形成せしめた、乾漆調の外観を有する、滑り止め、持ったときにすぐれた感触、塗膜面の多彩化、塗膜面の傷防止（保護膜）等の効果をもたらす鉛筆を提供しようとするものである。【解決手段】  本発明は、表面に微細な凹凸塗膜を有することを特徴とする乾漆調鉛筆である。より具体的には、ポリマー粒子を含む塗料を塗布して形成せしめた塗膜を有する乾漆調鉛筆である。ポリマー粒子としてアミド系ポリマー粒子及び／又はアクリル系ポリマー粒子を好適に使用することができる。ポリマー粒子としては５０〜５００メッシュ通過粒子を好適に使用することができる。【選択図】    図５
2005111740.tif 000002
【特許請求の範囲】
【請求項１】
表面に微細な凹凸塗膜を有することを特徴とする乾漆調鉛筆。
【請求項２】
ポリマー粒子を含む塗料を塗布して形成せしめた塗膜を有することを特徴とする請求項１に記載の乾漆調鉛筆。
【請求項３】
前記ポリマー粒子がアミド系ポリマー粒子及び／又はアクリル系ポリマー粒子であることを特徴とする請求項２に記載の乾漆調鉛筆。
【請求項４】
前記塗料がエポキシ系塗料、ウレタン系塗料、アクリル系塗料から選択される少なくとも１種であることを特徴とする請求項２又は請求項３に記載の乾漆調鉛筆。
【請求項５】
前記ポリマー粒子が５０〜５００メッシュ通過粒子であることを特徴とする請求項２から請求項４のいずれかに記載の乾漆調鉛筆。
【請求項６】
前記ポリマー粒子の量が塗料の量１００重量部に対して１０〜３０重量部であることを特徴とする請求項２から請求項５のいずれかに記載の乾漆調鉛筆。
【請求項７】
前記塗膜が引き抜き塗装方法により形成されたことを特徴とする請求項２から請求項７のいずれかに記載の乾漆調鉛筆。
【請求項８】
鉛筆の一端を先細にして引き抜き塗装方法により塗膜を形成したたことを特徴とする請求項７に記載の乾漆調鉛筆。
【発明の詳細な説明】
【技術分野】
【０００１】
この発明は、乾漆調外観を有する鉛筆に関するものである。更に詳しくは、表面に微細な凹凸塗膜を有する乾漆調の外観をもつ鉛筆に関するものである。
【背景技術】
【０００２】
漆を、例えば、ガラス上に薄く塗布し、漆を乾燥させた後、漆の塗膜を剥離し、粉砕し、粉砕した乾燥漆の塗膜を再び漆に混入し塗布する乾漆の技術が知られている。乾漆において、突起の高さを揃えた、微細で、かつ均一な凹凸塗膜が形成され、滑り止め、塗膜面の多彩化、塗膜面の傷防止（保護膜）等の効果をもたらすものである。
【０００３】
このような乾漆の効果を奏する塗膜を鉛筆に形成せしめようとするのが本発明の目的である。鉛筆にある種の特徴ある塗膜を形成することは従来から知られているが、突起を有し、微細な凹凸塗膜であって、滑り止め、塗膜面の多彩化、塗膜面の傷防止（保護膜）等の効果をもたらす塗膜を鉛筆に形成したものは知られていない。
【０００４】
即ち、柱体に色の異なる漆を多層に塗布して塗膜を形成せしめた漆塗り鉛筆が実開平２−１２６８９２号公報に記載され、鉛筆の端部に紫外線硬化塗料をもって形成された丸味を持った塗膜を形成した鉛筆が特開平５−８５８８号公報に記載され、木材製の鉛筆軸の表面を水性塗料で仕上げる鉛筆軸の水性塗料仕上げ方法が特開平９−１９３５８９号公報に記載され、また、巻紙の条片を剥いでいくに従い、剥がれた条片の内側に施された絵柄や文字が現れる紙巻き鉛筆が特開２００２−１７４４１号公報に記載されている。しかしながら、ポリマー粒子を含む塗料を塗布して塗膜を形成せしめた鉛筆については、未だ知られていない。
【０００５】
【特許文献１】特開２００２−１７４４１号公報
【特許文献２】特開平９−１９３５８９号公報
【特許文献３】特開平５−８５８８号公報
【特許文献４】実開平２−１２６８９２号公報
【発明の開示】
【発明が解決しようとする課題】
【０００６】
本発明は、乾燥した漆の塗膜を粉砕したものを使用することなく、鉛筆の表面に微細な凹凸塗膜を形成せしめた、乾漆調の外観を有する鉛筆を提供しようとするものである。即ち、突起を有し、微細な凹凸塗膜であって、滑り止め、塗膜面の多彩化、塗膜面の傷防止（保護膜）等の効果をもたらす塗膜を形成した乾漆調の鉛筆を提供しようとするものである。
【課題を解決するための手段】
【０００７】
本発明の要旨は、表面に微細な凹凸塗膜を有することを特徴とする乾漆調鉛筆である。より具体的には、ポリマー粒子を含む塗料を塗布して形成せしめた表面に微細な凹凸塗膜を有する乾漆調鉛筆である。ポリマー粒子としては、アミド系ポリマー粒子及び／又はアクリル系ポリマー粒子を好適に使用することができる。また、ポリマー粒子は５０〜５００メッシュ通過粒子が好ましい。
【０００８】
塗料としては、エポキシ系塗料、ウレタン系塗料、アクリル系塗料から選択される少なくとも１種が好適に使用できる。そして、ポリマー粒子の量は塗料の量１００重量部に対して１０〜３０重量部であることが好ましい。また、塗膜は引き抜き塗装方法により形成することができる。表面に微細な凹凸塗膜を有する乾漆調の鉛筆は、通常の形状を有するものであってもよいし、その一端が先細になった形状のものでもよい。
【発明の効果】
【０００９】
本発明は、乾燥した漆の塗膜を粉砕したものを漆に混合して塗布して形成せしめた乾漆膜の外観、所謂乾漆調外観を有する鉛筆を提供することを可能にする効果がある。即ち、突起を有し、微細な凹凸塗膜を有し、滑り止め、持ったときにすぐれた感触、塗膜面の多彩化、塗膜面の傷防止（保護膜）等の効果をもたらす。特に、鉛筆の表面に凹凸があるので、手に持ったときに滑りにくいという特徴があるとともにすぐれた感触を楽しむことができる。
【発明を実施するための最良の形態】
【００１０】
以下本発明を実施形態に基づいて説明する。まず、溶剤に溶解した塗料にポリマー粒子を混合する。この際使用する塗料は、市販のものでよい。なかでも、エポキシ系塗料、ポリウレタン系塗料、アクリル系塗料が好適使用することができる。塗料は、芳香族系溶剤やケトン系溶剤に樹脂を溶解したものである。この際の樹脂の量は、概ね２０〜８５重量％である。このように樹脂を溶解した塗料にポリマー粒子を混合する。混合するポリマー粒子の量は、塗料１００重量部に対して１０〜３０重量部である。
【００１１】
ポリマー粒子は、任意に選択されたポリマー粒子を使用することができる。なかでも、ポリアミド系ポリマー、アクリル系ポリマー粒子が好適に使用できる。ポリマー粒子は、乳化重合、懸濁重合、沈殿重合等の手法で重合したポリマー粉末を適宜篩い分けすることによって得ることができるし、また、重合したポリマーを溶剤に溶解後、再沈させることによっても得ることができる。ポリマー粒子は、５０〜５００メッシュ通過粒子であることが好ましい。更に好ましくは、８０〜２００メッシュ通過粒子である。それは、ポリマー粒子の粒子径が大きいと（メッシュが小さい）突起が大きくなり鉛筆を手に持ったときの感触が悪くなり、また、ポリマー粒子の粒子径が小さいと（メッシュが大きい）突起が小さくなり滑り止め、塗膜面の多彩化、塗膜面の傷防止（保護膜）、手に持ったときの感触等の効果が小さくなるからである。
【００１２】
ポリマー粒子を混合した塗料を鉛筆に塗布して、突起を有し、微細な凹凸塗膜を形成せしめる。該ポリマー粒子を混合した塗料を鉛筆に塗布するに際しては、引き抜き塗装の手法を適用する。引き抜き塗装の原理を示したのが図１である。ポリマー粒子を含む塗料３の中を鉛筆１を通過させ、ゴム板２からなる小孔４から鉛筆１を引き抜くのである。引き抜いた後、鉛筆１の表面には塗膜６が形成される。引き抜き速度が大きいと塗膜の厚みは薄くなり、引き抜き速度が小さいと塗膜の厚みは厚くなる。
【００１３】
引き抜き塗装には、複数の鉛筆を連続して塗装する方法と鉛筆１本ずつを塗装する方法がある。前者においては、図２に示したように、ポリマー粒子を含む塗料３を入れた容器５にその両端に鉛筆１が入る入り口と鉛筆が出る出口にゴム板２、２’からなる小孔４、４’が設けられている。複数の鉛筆１、１’、１’’は、連続して塗小孔４’から料容器内に挿入され、小孔４から引き抜かれる。引き抜かれた鉛筆１の表面には、塗膜６、６’が形成される。
【００１４】
後者の方法では、ポリマー粒子を含む塗料３を入れた容器５の一端にゴム板２からなる小孔４が設けられている。図３に示したように、小孔４から鉛筆１を挿入し、その後引き抜くのである。引き抜いた後には、鉛筆の表面に塗膜が形成されている。この場合、鉛筆１を小孔に挿入するために、鉛筆１の挿入側の先は先細としておくのがよい。
【００１５】
塗装された鉛筆の断面を示したのが図５である。通常の鉛筆においては、塗膜には凹凸を有しない平らなものとなっている。この状態を模式的に図４に示した。鉛筆１の表面には平らな塗膜が形成されている。塗膜は、下塗１３、中塗１２及び上塗１１からなっている。勿論、これは例示的に示したもので、塗装膜が一膜の場合もあれば二膜の場合もある。これに対して、本発明の鉛筆１の表面にはポリマー粒子９に基づく凹凸が形成されている。塗膜は、下塗７、中塗８及び上塗１０からなっているが、これに限定されるものではない。
【００１６】
本発明を更に具体的な例に基づき説明する。エポキシ系塗料の７０重量％のキシレン溶液１００重量部にアクリル系ポリマーの２００メッシュ通過粒子２０重量部を混合した。図２に示すように、このポリマー粒子を含む塗料３を容器５に入れ、連続的に鉛筆１を小孔４’から挿入し、小孔４から引き抜き鉛筆１を塗装した。塗装した鉛筆は、７０℃の温度で１時間１５分熱処理した。この熱処理温度は、一般的には６５ないし８０℃であり、処理時間は１時間ないし１０５時間程度である。熱処理により、鉛筆の表面に堅牢な凹凸のある塗膜が形成される。鉛筆の表面は凹凸のある塗膜で被覆されるので、手で持ったときに、滑りにくい、持った感触がよい等の特徴がある。その他、塗膜面の多彩化が可能であり、塗膜面の傷防止（保護膜）等の効果ももたらす。下塗や中塗の過程で、種々の図柄や文字、更には色調の異なる図柄や文字を描いておき、ポリマー粒子を含む透明な塗料で上塗りして仕上げることも可能である。
【産業上の利用可能性】
【００１７】
本発明は、表面に微細な凹凸塗膜を有することを特徴とする乾漆調鉛筆であり、より具体的には、ポリマー粒子を含む塗料を塗布して形成せしめた表面に微細な凹凸塗膜を有する乾漆調鉛筆である。表面に微細な凹凸塗膜を有するので、乾漆調の外観を有し、手に持ったとき滑り止め、すぐれた感触をもたらし、更に、塗膜面の多彩化、塗膜面の傷防止（保護膜）等の効果をもたらす。鉛筆を製造する者にとっては鉛筆の多彩化、実用上のみならずデザイン的にも多様化を促し、使用する者の両者にとっては使い勝手の良さとともに楽しめる鉛筆が提供されるという特徴をもたらす。
【図面の簡単な説明】
【００１８】
【図１】引き抜き塗装の原理を示す図である。
【図２】連続引き抜き塗装の原理を示す図である。
【図３】単独引き抜き塗装の原理を示す図である。
【図４】通常の塗装断面を示す図である。
【図５】凹凸を有する本発明の塗装断面を示す図である。
【符号の説明】
【００１９】
１、１’、１’’    鉛筆
２、２’          ゴム板
３                塗料
４、４’          小孔
５                容器
６                塗膜
７、１３          下塗
８、１２          中塗
９                ポリマー粒子
１０、１１        上塗
１５              芯
【図１】
2005111740.tif 000003
【図２】
2005111740.tif 000004
【図３】
2005111740.tif 000005
【図４】
2005111740.tif 000006
【図５】
2005111740.tif 000007